La présente invention concerne un article textile du type non tissé qui est fabriqué en utilisant des fils retors en matière synthétique. De tels articles non tissés qui peuvent être par exemple des articles de bonneterie ou des tricotages sont habituellement fabriqués avec un procédé suivant lequel les différents brins de matière synthétique qui sortent de la filière sont assemblés pour former un fil, le nombre de brins unitaires qui forment un tel fil pouvant varier dans une large mesure. Les fils obtenus ainsi sont soumis au retordage, c'est-â-di- re qu'on réunit au moins deux brins unitaires ce qui donne naissance à un fil en matière synthétique, ordinaire ou retors. Ces fils retors en matière synthétique sont alors traités de façon connue, par exemple sur des métiers circulaires, sur des métiers à bonneterie rectilignes, sur des métiers à tisser mécaniques ou sur des machines semblables et sont transfGormés en article textile. On sait utiliser pour un article textile différents genres de fil, ces genres de fil pouvant varier en ce qui concerne le coloris, 1'épaisseur ou également le nombre de fils unitaires par fil retors. On sait de plus, à partir d'articles textiles obtenus par des modifications relativement faibles dans le genre des fils utilisés, dans le genre de maillage, etc.. réaliser des variantes relativement marquées en ce qui concerne l'aspect extérieur, le toucher, la solidité, l'élasticité ou autres caractéristiques. On sait également fabriquer des articles textiles en utilisant un tissu support ou un tricotage support, ce qui permet d'obtenir par exemple des tapis, des couvertures de lit, ou autres articles analogues. En particulier lorsqu'il s'agit d'articles de bonneterie ou de tricotages relativement lisses,- les bas faisant par exemple. partie de tels articles, le phénomène connu sous le nom de foria- tion de bandes ou de boucles åoue un rôle important. Ces bandes représentent des endroits plus brillants ou plus mats que les zones voisines et se différencient des zones voisines avant tout par leur pouvoir de réfraction lumineuse différent. On a déjà depuis longtemps essayé de remédier à ce défaut, et une amélioration au moins partielle a été obtenue en utilisant des fils texturisés.Mais les procédés de texturisation habituellement utili sés avec les fils synthétiques sont tels qu'il est pratiquement impossible d'obtenir une texturisation uniforme complète du fil; (ondulation, crêpage en accordéon dans deux ou trois dimensions, bouclage ou torsion hélicoldale). En raison des ondulations réalisées'par exemple dans des plans différents, il se produit par conséquent après le tricotage ou le traitement sur le métier un effet qui n'est pas souhaitable, par exemple la formation de bandes ou de boucles. La présente invention propose un article du type non tissé, fabriqué à partir de fils synthétiques texturisés évitant toute formation de bandes ou de boucles. Ce résultat est obtenu grâce au fait que les fils retors en matière synthétique se composent de fils élémentaires ordinaires ou retors texturisés de façons différentes. L'invention entend sous le nom de fils synthétiques texturisés des fils synthétiques qui, du fait de la texturisation, ont subi un accroissement en volume par rapport à la longueur maijia- le étirée et, la plupart du temps, ont également acquis une élasticité supplémentaire. C'est ainsi qu'au moins un des éléments constituants du fil peut présenter une texturisation par bouclage et au moins un autre constituant du fil une texturisation par torsion. Dans la pratique, l'important est que, grâce aux différences de texturisation, (il existe encore toute une série d'autres genres de texturisation), les déformations de mailles qui pourraient se produire dans l'un des fils, ou bien des basculements ou des différences de dimensions dans les rangs de mailles sont éliminés dans une large mesure parl'assemblage avec le fil texturisé suivant un autre procédé. Â ce propos, il faut tenir compte du fait que, déPà lors de la fabrication du fil, c'est-à-dire lors de l'assemblage de la nappe de brins unitaires il peut se produire des défauts qui risquent d'avoir également, par exemple après la formation du fil et également après la texturisation, des suites désavantageuses pour l'article textile et son aspect extérieur; on ne peut non plus passer sous silence le fait que de tels défauts ou insuffisances ne peuvent pratiquement pas être décelés à l'oeil nu et que la vitesse de déroulement des bobines de fil est très grande. Les déformations de mailles, ou bien les basculements ou les différences de grandeur des rangs de mailles ne sont pas entière ment évitables avec les produits textiles non tissés faits en fils texturisés; par contre, le procédé proposé par l'invention offre la possibilité d'exclure pratiquement entièrement de tels défauts grâce au fait que de tels endroits défectueux se doublent ou se triplent. 'Suivant un développement de l'invention, les éléments constitutifs du fil ordinaire ou retors sont faits de matières synthétiques différentes. Les brins unitaires réunis en éléments constitutifs de fil ordinaire ou retors peuvent présenter des profils, des matités, des épaisseurs, des coloris ou autres différents. On peut utiliser sans difficulté les profils usuels, ronds, Faris ou trilobés, et après leur réunion en fils, les retordre entre-eux. Les éléments constitutifs des fils ordinaires ou retors peuvent comprendre chacun un nombre différent de brins unitaires; le nombre des éléments constitutifs de fil texturisés de façon différente peut également ne pas être le même, Les caractéristiques et avantages de la présente invention ressortiront d'ailleurs des exemples suivants. EXEMPLE 1 Bur un métier système Cotton (21 gauge) du type Scheller, on utilise pour fabriquer un article textile plan, par exemple destiné à être utilisé pour des pull-overs ou analogues, un fil titrant 135/44 et ayant la caractéristique trilobée et briI1ante. La matière synthétique utilisée est un polymère polyétbylène-te'réph- talate. Trois de ces fils reçoivent.une texturisation de bouclage, sont doublés sur un métier à retordre à anneaux et reçoivent une torsion supplémentaire à 80 t/m"S". Il s'agit donc en l'occurrence d'un article textile fabriqué suivant le procédé connu. XELE 2 Selon--une variante des conditions de travail de l'exemple 1, on utilise au lieu des trois fils titrant 135/44 trilobés brillants-trois fils titrant 135/44 trilobés brillants qui sont texturisés par torsion, retordus et tricotés. Il s'agit donc ici aussi d'un article textile fabriqué suivant l'état de la technique. EXEMFLE 3 Deux fils texturisés par torsion titrant 135/44 (comme cidessus) et5un fil titrant 135/44 qui, contrairement aux deux premiers, est texturisé par crêpage, sont assemblés sur un métier à anneaux et retordus. Sur une machine à tricoter rectiligne (21 gauge), on obtient un article textile qui peut, par exemple, être transformé enpu2l- overs. Par rapport aux deux articles textiles mentionnés précéda ment, cet article textile présente un toucher différent et an aspect nouveau. Alors que 1'article textile décrit à l'exemple I se caractérise par un maillage irrégulier, des formations de bandes isolées et une surface non uniforme, le produit textile décrit à l'exem- ple 3 est d'un aspect nettement plus 1lniforset avec un maillage plus clan. Aucune formation de bande n'a pu être décelée. Par contre, l'article textile suivant l'exemple 2 avait un maillage particulièrement bien visible, mais presentait un effet de bandes en différents endroits. La stahilité de forme de l'article textile mentionné à l'exemple 3 peut être caractérisée comme suit : rétrécissement dans la lessive à 600C : de 1,0 % minimum à 1,7 % maximum en longueur et de 1,5 % minimum à 1,6 % maximum en largeur. EXEMPLE 4 En utilisant les deux fils ci-dessus mentionnés en polyéthy- lène-téréphtalate titrant 135/44 et un troisiême fil en polyéthy lène-téréphtalate titrant 150/30, on fabrique un article textile, les deux premiers fils ayant subi une texturisation par torsion et le troisième une texturisation par crpage. Cet article textile possède des qualités analogues à celles de l'exemple 3. Comme il a été dit ci-dessus, on peut également utiliser des brins unitaires faits de deux polymères différents, par exemple un polymère 6,6-polyamide et un polymère polyéthylène-téréphtalate, les fils unitaires ayant lul profil rond ou non rond, ou étant utilisés avec un degré de matité différent pour les différentes opérations de texturisation. De cette façon, on peut par exemple retordre un fil brillant de polyéthylène-téréphtalate dont les brins unitaires ont un profil trilobé et qui a été par exemple texturisé après l'opération de fausse torsion et ensuite stabilisé, avec un fil de nylon demi mat dont les brins unitaires ont un profil rond et qui a été texturisé par crepage, lrensemble étant travaillé ensuite sur les métiers voulus; on peut de cette façon obtenir des effets dits de coloris croisés. Au cours d'autres expériences, on a traité des fils synthétiques texturisés par torsion possédant tous les coefficients d'élasticité et d'allongement connus. On a constaté que la largeur d'ondulation connue de 5 à 70% EE suivant Heberlein, ou de 3 à 60 % CE ("Crimp Rigidityu) suivant Hatra, n'a pas d'influence sur les possibilités de traitement ultérieur de l'article. De même, l'ondulation par crêpage dans la texturisation, compte tenu de la longueur de maille possible en fonction du titrage du file n'a pas d'influence sur la possibilité de traitement ultérieur de l'article. Les fils retors utilisés suivant l'invention peuvent consister en un fil texturisé S et/ou Z, ou en plusieurs fils texturisés S et/ou Z; les sens de torsion peuvent se compenser ou bien l'un ou l'autre sens de torsion peut être prépondérant. Le sens du retordage de doublage pour la combinaison des différents fils texturisés peut être S ou Z. il est également possible de retordre les différents éléments constitutifs du fil texturisés par surtordage, les fils unitaires étant surtordus l'un autour de l'autre dans le sens de torsion S ou Z pendant la fabrication. REVENDICAtIONS 1.- Article textile non tissé utilisant des fils retors en matière synthétique, caractérisé en ce que les fils retors synthétiques se composent de fils ordinaires ou éléments constitutifs de fils retors ayant subi une texturisation différente. 2.- Articule non tissé suivant la revendication 1, caractérisé en ce qu'au moins un des éléments constitutifs du fil retors possède une texturisation par'crêpage et au moins un autre élément constitutif une texturisation par torsion. 3.- Article non tissé suivant la revendication 1 ou 2 caractérisé en ce que les éléments constitutifs du fil ordinaire ou retors sont faits de matières synthétiques différentes. 4.- Article non tissé suivant revendication 1, 2 ou 3 caractérisé en ce que les brins unitaires assemblés pour former les éléments constitutifs du fil retors ou lea fils ordinaires présen tent des profils, matités, épaisseurs, coloris, etc.. différents. 5.- Article non tissé suivant revendication 1, 2, 3 ou 4, caractérisé en ce que les fils ordinaires ou éléments constitutifs du fil retors possèdent chacun un nombre différent de brins unitaires. 6.- Article non tissé suivant revendication 1, 2, 3, 4 ou 5, caractérisé en ce que le nombre des fils ou éléments constitutifs du fil retors à texturisation différente utilisés n'est pas le même pour les différentes texturisations.